ПОЛИМЕРНЫЙ ПРОДУКТ В ФОРМЕ ЧАСТИЦ И ЕГО ПРИМЕНЕНИЕ

1. Водорастворимый полимерный продукт в форме частиц, содержащий амфотерный полиакриламид, полученный посредством гелевой полимеризации акриламида вместе с анионными и катионными мономерами, и где амфотерный полиакриламид имеет
среднемассовую молекулярную массу ММ в диапазоне 1500000-6000000 г/моль и
общую степень ионности 4-15 моль.%,
при этом полимерный продукт имеет содержания полимера, составляющее, по меньшей мере, 60 масс.%.
2. Полимерный продукт по п. 1, отличающийся тем, что среднемассовая молекулярная масса амфотерного полиакриламида находится в диапазоне 2000000-5000000 г/моль, предпочтительно 2500000-4500000 г/моль, более предпочтительно 2700000-4300000 г/моль.
3. Полимерный продукт по п. 1 или 2, отличающийся тем, что амфотерный полиакриламид является линейным полиакриламидом.
4. Полимерный продукт по пп. 1, 2 или 3, отличающийся тем, что полимерный продукт имеет содержание полимера в диапазоне 70-98 масс.%, предпочтительно 75-95 масс.%, более предпочтительно 80-95 масс.%, еще более предпочтительно 85-93 масс.%.
5. Полимерный продукт по любому из пп. 1-4, отличающийся тем, что амфотерный полиакриламид имеет результирующий катионный заряд.
6. Полимерный продукт по любому из пп. 1-5, отличающийся тем, что 10-90%, предпочтительно 30-90%, более предпочтительно 50-85%, еще более предпочтительно 60-80%, заряженных групп в амфотерном полиакриламиде являются катионными.
7. Полимерный продукт по любому из предшествующих пп. 1-6, отличающийся тем, что общая степень ионности амфотерного полиакриламида находится в диапазоне 4-15 моль.%, предпочтительно 5-13 моль.%, более предпочтительно 6-12 моль.%, еще более предпочтительно 6-10 моль.%.
8. Полимерный продукт по любому из предшествующих пп. 1-7, отличающийся тем, что катионные группы в амфотерном полиакриламиде являются производными от мономеров, выбираемых из 2-(диметиламино)этилакрилата (ADAM), хлорида [2-(акрилоилокси)этил]триметиламмония (ADAM-Cl), 2-(диметиламино)этилакрилатбензилхлорида, 2-(диметиламино)этилакрилатдиметилсульфата, 2-диметиламиноэтилметакрилата (MADAM), хлорида [2-(метакрилоилокси)этил]триметиламмония (МADAM-Cl), 2-диметиламиноэтилметакрилатдиметилсульфата, хлорида [3-(акрилоиламино)пропил]триметиламмония (AРТАС), хлорида [3-(метакрилоиламино)пропил]триметиламмония (МAРТАС) и хлорида диаллилдиметиламмония (DADMAC), и/или анионные группы в амфотерном полиакриламиде являются производными от мономеров, выбираемых из ненасыщенных моно- или дикарбоновых кислот, таких как акриловая кислота, малеиновая кислота, фумаровая кислота, итаконовая кислота, аконитиновая кислота, мезаконовая кислота, цитраконовая кислота, кротоновая кислота, изокротоновая кислота, ангеликовая кислота или тиглиновая кислота.
9. Полимерный продукт по любому из предшествующих пп. 1-8, отличающийся тем, что полиакриламид получен посредством гелевой полимеризации, причем содержание неводного растворителя в реакционной смеси является меньшим, чем 10 масс.%, предпочтительно меньшим, чем 5 масс.%, более предпочтительно меньшим, чем 3 масс.%.
10. Полимерный продукт по любому из предшествующих пп. 1-9, отличающийся тем, что полимерный продукт получен посредством гелевой полимеризации, причем содержание мономеров в реакционной смеси в начале полимеризации составляет, по меньшей мере, 29 масс.%, предпочтительно, по меньшей мере, 30 масс.%, более предпочтительно, по меньшей мере, 32 масс.%.
11. Полимерный продукт по любому из пп. 1-9, отличающийся тем, что полимерный продукт имеет размер частиц < 2,5 мм, предпочтительно < 2,0 мм, более предпочтительно < 1,5 мм.
12. Применение водорастворимого полимерного продукта по любому из пп. 1-11 в качестве средства придания прочности в сухом состоянии для бумаги или картона.
13. Применение по п. 12, отличающееся тем, что амфотерный полиакриламид используют в количестве в диапазоне 100-2000 г/тонна произведенных бумаги или картона, предпочтительно в диапазоне 300-1500 г/тонна произведенных бумаги или картона, более предпочтительно в диапазоне 400-900 г/тонна произведенных бумаги или картона.
14. Способ обработки волокнистой массы при изготовлении бумаги и/или картона, при этом способ включает
растворение водорастворимого полимерного продукта в форме частиц по любому из пп. 1-11 в воде с получением водного обрабатывающий раствор,
добавление полученного обрабатывающего раствора к волокнистой массе и
формирование волокнистого полотна.
15. Способ по п. 14, отличающийся тем, что обрабатывающий раствор добавляют к волокнистой массе, содержащей рециклированное волокно, предпочтительно к массе высокой концентрации.
16. Применение водорастворимого полимерного продукта по любому из пп. 1-11 при получении композиции клеящего вещества для проклеивания поверхности бумаги или картона.
17. Применение по п. 16, отличающееся тем, что амфотерный полиакриламид используют в количестве в диапазоне 500-5000 г/тонна произведенных бумаги или картона, предпочтительно в диапазоне 1000-3000 г/тонна произведенных бумаги или картона, более предпочтительно в диапазоне 1500-2500 г/тонна произведенных бумаги или картона.